(57)【特許請求の範囲】
【請求項１】
繊維の形態にあるポリ（トリメチレンテレフタレート）ベースの組成物からできたカーペットであって、
前記ポリ（トリメチレンテレフタレート）ベースの組成物が、（ａ）組成物総重量を基準として、７５〜９９．９重量パーセントの樹脂成分であって、前記樹脂成分の重量を基準として、少なくとも７０重量パーセントのポリ（トリメチレンテレフタレート）を含む樹脂成分と、（ｂ）前記組成物総重量を基準として、０．１〜１５重量パーセントのメラミンピロホスフェートとを含むが、ホスフィン酸金属塩を含まない、カーペット。
【請求項２】
フェイス繊維が、ポリ（トリメチレンテレフタレート）ベースの組成物から作製され、プレコートが、アルミニウム三水和物および水酸化マグネシウムから選択される難燃性添加剤を含有するフェイス繊維とプレコートを含むカーペットであって、
前記ポリ（トリメチレンテレフタレート）ベースの組成物が、（ａ）組成物総重量を基準として、７５〜９９．９重量パーセントの樹脂成分であって、前記樹脂成分の重量を基準として、少なくとも７０重量パーセントのポリ（トリメチレンテレフタレート）を含む樹脂成分と、（ｂ）前記組成物総重量を基準として、０．１〜１５重量パーセントのメラミンピロホスフェートとを含むが、ホスフィン酸金属塩を含まない、カーペット。
【発明の詳細な説明】
【技術分野】
【０００１】
本発明は、改善された難燃性を有するポリ（トリメチレンテレフタレート）組成物およびその組成物から作製された物品に関する。
【背景技術】
【０００２】
ポリ（トリエンチレンテレフタレート）（ＰＴＴ）は、難燃性を必要とする様々な用途において潜在的に有用である。しかしながら、ＰＴＴにおいて改善された難燃性が尚必要とされている。特に、業界において知られたクラス１カーペットタイル（＞０．４５ワット／ｃｍ2）が得られるようなカーペットにおけるＰＴＴの改善された放射パネル性能を与えるのが望ましい。
【発明の概要】
【課題を解決するための手段】
【０００３】
本発明の一態様は、（ａ）組成物総重量を基準として、約７５〜約９９．９重量パーセントの樹脂成分であって、樹脂成分の重量を基準として、少なくとも約７０重量パーセントのポリ（トリメチレンテレフタレート）を含む樹脂成分と、（ｂ）組成物総重量を基準として、約０．１〜約２５重量パーセントの添加剤パッケージであって、組成物総重量を基準として、約０．１〜約１５重量パーセントのメラミンシアヌレート、メラミンピロホスフェート、ジエチルホスフィン酸の亜鉛塩またはこれらのブレンドを含む添加剤パッケージとを含むポリ（トリメチレンテレフタレート）ベースの組成物である。
【０００４】
本発明の他の態様は、フェイス繊維とプレコートとを含むカーペットであり、フェイス繊維が、（ａ）組成物総重量を基準として、約７５〜約９９．９重量パーセントの樹脂成分であって、樹脂成分の重量を基準として、少なくとも約７０重量パーセントのポリ（トリメチレンテレフタレート）を含む樹脂成分と、（ｂ）組成物総重量を基準として、約０．１〜約２５重量パーセントの添加剤パッケージであって、組成物総重量を基準として、約０．１〜約１５重量パーセントのメラミンシアヌレート、メラミンピロホスフェート、ジエチルホスフィン酸の亜鉛塩またはこれらのブレンドを含む添加剤パッケージとを含むポリ（トリメチレンテレフタレート）ベースの組成物から作製され、プレコートが、アルミニウム三水和物（ＡＴＨ）および水酸化マグネシウムから選択される難燃性添加剤を含有する。
【図面の簡単な説明】
【０００５】
【図１】本明細書に開示されたポリ（トリメチレンテレフタレート）ベースの組成物を用いて作製されたカーペットタイルについての臨界放射束対繊維フェイス重量の散布図を示す。近似プロットは、繊維中に難燃剤のないプレコートにおける様々な充填量でのＡＴＨの影響を示している。
【図２】本明細書に開示されたポリ（トリメチレンテレフタレート）ベースの組成物を用いて作製されたカーペットタイルについての臨界放射束対繊維フェイス重量の散布図を示す。近似プロットは、繊維中の難燃剤およびプレコート中のＡＴＨの影響を示している。
【図３】本明細書に開示されたポリ（トリメチレンテレフタレート）ベースの組成物を用いて作製されたカーペットタイルについての臨界放射束対繊維フェイス重量の散布図を示す。近似プロットは、繊維中の難燃剤およびプレコート中のＡＴＨの影響を示している。
【発明を実施するための形態】
【０００６】
本明細書に開示された組成物は、ＰＴＴを含み、１つ以上の他のポリマーを含んでいてもよく、メラミンホスフェート、メラミンシアヌレートおよびジエチルホスフィン酸亜鉛塩から選択される１つ以上の難燃剤化合物を含む樹脂成分を含有している。樹脂成分に含めることのできる他のポリマーとしては、ポリエチレンテレフタレート、ポリブチレンテレフタレート、ナイロン、ポリプロピレンおよびこれらのブレンドが挙げられる。このように、本明細書で用いる「ＰＴＴベースの組成物」という用語には、樹脂成分が、ＰＴＴに加えて１つ以上の他のポリマーを含有する組成物が含まれる。樹脂成分中の他のポリマーの量は、樹脂成分の総重量を基準として、変えることができ、例えば、５、１０、１５、２０または２５重量パーセント以上とすることができる。１つ以上の他のポリマーが、ＰＴＴと共に樹脂成分中に存在する、ある好ましい実施形態において、樹脂成分は、樹脂成分の総重量を基準として、７５〜９９重量パーセントのＰＴＴおよび１〜２５重量パーセントの他のポリマーを含有する。
【０００７】
ある実施形態において、樹脂成分は、生物学的に誘導された１，３−プロパンジオールから作製されたポリポリ（トリメチレンテレフタレート）を含む。
【０００８】
ポリ（トリメチレンテレフタレート）ベースの組成物から作製されたフェイス繊維と、アルミニウム三水和物および水酸化マグネシウムから選択される難燃性添加剤を含有するプレコートとを含むカーペットにより、予期せぬ高い、一定した性能を難燃性試験で得られるということを意外にも見出した。
【０００９】
ある実施形態において、樹脂成分に含有される添加剤パッケージは、指定した難燃剤に加えて、艶消し剤（ＴｉＯ2、硫酸亜鉛または酸化亜鉛等）、染料または顔料等の１つ以上の添加剤を含有する。添加剤パッケージは、酸化防止剤、残留触媒、着色剤（染料等）、安定剤、フィラー（炭酸カルシウム等）、抗菌剤、帯電防止剤、光学的光沢剤、エクステンダ、処理助剤および／または一般的に「チップ添加剤」と呼ばれるその他機能性添加剤等の１つ以上の添加剤をさらに含有することができる。
【００１０】
ＴｉＯ2と、顔料および／または艶消し剤として機能し得る硫化亜鉛または酸化亜鉛等のその他化合物は、ＰＴＴ組成物を製造するのに業界で一般的に用いられる量で用いることができる。例えば、顔料／艶消し剤の総量は、繊維を製造するのに、ＰＴＴベースの組成物の総重量を基準として、約５重量パーセント以上とすることができ、これより比較的多い量は、典型的に、その他の用途に用いられる。顔料および／または艶消し剤として用いることのできる材料としては、ＴｉＯ2、ＺｎＯおよび硫酸亜鉛が例示される。ある実施形態においては、ＴｉＯ2が好ましい。繊維およびフィルムについてポリマーに用いるときは、ＴｉＯ2は、少なくとも約０．０１重量パーセント、好ましくは３重量パーセントまで、より好ましくは、約２重量パーセントまでの量で添加される（組成物総重量を基準として）。
【００１１】
「顔料」という用語は、本明細書において、業界で顔料と一般的に呼ばれる物質を参照するのに用いられる。顔料は、通常、乾燥粉末の形態にある物質であり、ポリマーまたはポリマーから作製された物品（例えば、チップまたは繊維）に色を与える。顔料は、無機または有機とすることができ、かつ天然または合成とすることができる。通常、顔料は不活性（すなわち、電子的に中性であり、ポリマーと反応しない）であり、ポリ（トリメチレンテレフタレート）組成物等それらが添加される媒体に実質的に不要である。しかしながら、顔料はまた、ある材料には可溶または部分的に可溶とすることもできる。
【００１２】
好ましくは、樹脂成分、難燃剤および任意のその他の添加剤は溶融ブレンドされる。好ましくは、樹脂成分および難燃剤をはじめとする添加剤は、混合され、溶融ブレンド組成物を形成するのに十分な温度で加熱される。組成物は、好ましくは、連続的なやり方で、繊維へと紡糸、または他の成形物品へと形成される。
【００１３】
樹脂成分および添加剤は、当業者に知られた様々な異なるやり方でブレンド組成物へ形成することができる。例えば、それらは、（ａ）同時に加熱および混合することができる、（ｂ）加熱する前に別の装置でプレミックスすることができる、または（ｃ）加熱してから混合することができる。混合、加熱および形成は、例えば、押出し機およびバンブリー（登録商標）ミキサー等、その目的について設計された従来の機器により実施することができる。温度は、好ましくは、各成分の融点より高いが、最低分解温度よりは低く、ＰＴＴおよび難燃性添加剤の何らかの特定の組成について調節することができる。温度は、典型的に、約１８０℃〜約２７０℃の範囲である。
【００１４】
ＰＴＴベースの組成物に用いる難燃性化合物の量は、組成物総重量を基準として、好ましくは、０．１パーセント〜１５重量パーセントである。より好ましくは、量は、ＰＴＴベースの組成物総重量で、約０．５〜約１０重量パーセント、より好ましくは、約１〜約６重量パーセント、さらに好ましくは、約２〜約６重量パーセントである。
【００１５】
また、ある実施形態において、ＰＴＴ組成物を含む繊維、フィルムおよび成形部品等の物品が提供され、かかる物品は、改善された難燃性を有している。
【００１６】
組成物は、バルク連続フィラメント（ＢＣＦ）等の繊維へと紡糸することができる。ＢＣＦは、ヤーンへと作製され、カーペットへと形成することができる。ＢＣＦヤーンから作製されたカーペットは、当業者に知られた何らかの方法を用いて作製することができる。典型的に、数多くのヤーンを一緒にケーブルツイストして、カーペットヤーンを形成し、オートクレーブ等のデバイスにおいてヒートセットする。あるいは、例えば、Ｓｕｅｓｓｅｎ熱硬化機を用いた乾燥熱硬化、またはＳｕｐｅｒｂａ（登録商標）オートクレーブによるような蒸気オートクレーブ熱硬化等の連続プロセスを用いて、ヤーンに構造上の安定性を与えることができる。次に、タフティング基布とも呼ばれる一次基布へとヤーンをタフティングする。
【００１７】
ＢＣＦは、例えば、三角形断面を持ち、総デニールが約１４５０デニールおよびフィラメント当たりのデニールが約２０．８である繊維から形成されたＢＣＦを開示している米国特許第７０１３６２８号明細書に開示されているような当業者に知られた何らかの方法を用いて作製することができる。繊維引っ張り強さは、１．５〜２．５グラム／デニール、繊維伸びは、５５〜７５パーセントである。繊維は、ヤーンおよびそれから作製された最終製品（例えば、カーペット）の所望の特性に応じて、様々な断面形状を有することができる。例えば、断面は、三角形、三葉状、丸型または業界で一般的に用いられているその他形状とすることができる。繊維から作製されたヤーンの総デニールは、１０００〜３０００の範囲とすることができ、フィラメント当たりのデニール（ｄｐｆ）は、１２〜３０の範囲とすることができる。
【００１８】
ＰＴＴベースの組成物を繊維の作製に用い、繊維を用いてカーペットを作製する、ある実施形態において、プレコートと一般的に呼ばれる接着材料を用いて、タフティング基布に繊維を結合する。一般的なプレコートは、ラテックスから誘導された、またはホットメルト接着剤から誘導される。ラテックスから誘導されたプレコートまたはホットメルト接着剤プレコートは、結合ポリマー樹脂を含有し、炭酸カルシウム等のフィラーを含有していてもよい。場合によっては、プレコートは、分散剤および／または増粘剤等の添加剤も含有することができる。
【００１９】
ラテックスから誘導されたプレコートに用いる典型的なポリマー樹脂としては、ポリマー成分、例えば、酢酸ビニル−エチレン（ＶＡＥ）、スチレン−ブタジエンゴム（ＳＢＲ）、ポリ塩化ビニル（ＰＶＣ）、ポリエステル、ポリウレタンおよびポリオレフィン、特にポリプロピレンが挙げられる。ラテックス接着剤により与えられるより強い接着のために、ラテックスの変わりに用いられることのある、従来のホットメルト接着剤またはその他非水性接着剤、例えば、エチレン酢酸ビニル（ＥＶＡ）、ポリオレフィンおよびポリエチレンをプレコートとして利用することができる。
【００２０】
好ましい実施形態において、プレコートは、難燃性添加剤、例えば、アルミニウム三水和物（ＡＴＨ）または水酸化マグネシウム（Ｍｇ（ＯＨ）2）を含有する。ＡＴＨが好ましい。
【００２１】
ラテックスから誘導されたプレコートにおいて、プレコートに用いる難燃性添加剤の量は、結合ポリマーまたは存在するポリマー成分の性質および量、および用いるプレコートの量に応じてある程度異なり、プレコート中ポリマー樹脂６００ｐｈｒ（百分率）まで変えることができる。（プレコート中のポリマー成分は、ＰＴＴを含む本明細書に開示された組成物の樹脂成分から別個に離れている。）典型的に、４００ｐｈｒまで、例えば、１〜４００ｐｈｒまでの充填量が用いられる。好ましくは、１００〜４００、より好ましくは、１００〜３００ｐｈｒの充填量の難燃剤が用いられる。
【００２２】
ホットメルト接着剤をベースとするプレコートについては、プレコートに用いるＡＴＨ等の難燃性添加剤の量は、炭酸カルシウム等の接着剤およびフィラーの量を基準としており、約３５重量％まで、例えば、１から３５重量％まで変えることができる。好ましくは、１〜２５重量％の充填量の難燃剤を用いる。最も好ましくは、１０〜２５％の難燃剤を用いる。
【００２３】
あるカーペットは、プレコートに加えて二次バッキングを含んでいる。二次バッキングは、プレコートに接着し、カーペットを敷く表面と接触するカーペット構造の一部である。ある用途において、カーペットは、自己粘着および自己剥離の粘着性二次バッキングを有する。他の用途において、セメントまたはグルーを二次バッキングに用いる。ポリオレフィンから誘導された二次バッキングは、典型的に、ＰＶＣ等のビニルポリマーから誘導された二次バッキングに比べて、フェイス繊維およびプレコートにおいて高充填量の難燃剤を必要とする。
【００２４】
プレコートにおける難燃剤の量は、カーペット中のフェイス繊維の重量、同じく、存在する場合は二次バッキングの坪量およびタイプを基準として調節すると有利であり得ることが分かった。「坪量」とは、当業者に知られた用語であり、単位面積当たり（平方ヤードでの）のカーペット、二次バッキングまたはプレコートの重量（オンスでの）を指すのに用いられる。このように、典型的に、カーペットまたはプレコートの坪量は、平方ヤード当たりのオンスで記録される。フェイス繊維とは、観察者に目視されるものを含むカーペットの繊維中身を指す。フェイス繊維は、主として、ヤーンからできており、ヤーンは、カット、ループ、カットおよびループのスタイル、または当業者に知られた多くのスタイルであってよい。繊維フェイス重量も、典型的に、平方ヤード当たりのオンスのような単位で記録される。二次バッキングは、広幅織り絨毯と一般的に呼ばれるカーペットの場合には、重ラテックスとすることができる。あるいは、二次バッキングは、タイルベースカーペットの場合には、オレフィンまたはビニルから誘導することができる。二次バッキングは、例えば、ファイバーガラススクリムにより分離された多層を含有することができ、１つ以上の多層はフィラーを含有することができる。
【００２５】
多くの用途について、カーペットは、ＡＳＴＭ６４８Ｅ（放射パネル）試験において、「クラス１」格付けに適合するのが望ましい。しかしながら、カーペット繊維中の難燃剤の含量を単に増加するだけでは、矛盾した結果となることが分かった。さらに、プレコートに高含量の難燃剤を用いるだけでは、含量が多すぎると、プレコートの接着特性に悪影響を及ぼして、タフティング基布の二次バッキングからの剥離につながる可能性があるため、うまくいく可能性が限られている。
【００２６】
驚くべきことに、カーペットをＡＴＨを含有するプレコートを用いて作製し、追加の難燃剤が、カーペットのフェイス繊維中に存在するとき、特に、カーペットのフェイス繊維が、本明細書に開示されたＰＴＴベースの組成物から作製されるとき、繊維のみに、またはプレコートのみに難燃性添加剤を含有するカーペットに比べて、得られる難燃性の改善が観察されるということが分かった。特に、放射パネル試験におけるかかるカーペットの性能は、フェイス繊維のみに難燃性添加剤を用いるもの、またはプレコートだけにＡＴＨ等の難燃性添加剤を用いるものに基づいて予測されるよりも性能が高い。ある実施形態において、改善は、プレコートのみに難燃剤があるもの、そしてカーペット繊維のみに難燃剤のあるもので得られる放射パネル性能値を合計したより放射パネル性能値は大きいものとなる。これによって、クラス１と格付けされるカーペットタイルが製造できる。
【００２７】
好ましい実施形態において、カーペットは、カーペット坪量２８ｏｚ／ｙｄ2以下、ある実施形態においては、２４ｏｚ／ｙｄ2以下で、繊維に２重量％以下の難燃剤を含有する。
次に、本発明の好ましい態様を示す。
１．  （ａ）組成物総重量を基準として、約７５〜約９９．９重量パーセントの樹脂成分であって、前記樹脂成分の重量を基準として、少なくとも約７０重量パーセントのポリ（トリメチレンテレフタレート）を含む樹脂成分と、（ｂ）前記組成物総重量を基準として、約０．１〜約２５重量パーセントの添加剤パッケージであって、前記組成物総重量を基準として、約０．１〜約１５重量パーセントのメラミンシアヌレート、メラミンピロホスフェート、ジエチルホスフィン酸の亜鉛塩またはこれらのブレンドを含む添加剤パッケージとを含むポリ（トリメチレンテレフタレート）ベースの組成物。
２．  前記メラミンシアヌレートが、非ハロゲン化メラミンシアヌレートである上記１に記載のポリ（トリメチレンテレフタレート）ベースの組成物。
３．  前記メラミンシアヌレートおよびメラミンピロホスフェートが、約１０マイクロメートル未満の平均粒子サイズを有する顆粒である上記１に記載のポリ（トリメチレンテレフタレート）ベースの組成物。
４．  前記添加剤パッケージが、組成物総重量を基準として、約０．５〜約１０重量パーセントのメラミンシアヌレート、メラミンピロホスフェート、ジエチルホスフィン酸の亜鉛塩またはこれらのブレンドを含む上記１に記載のポリ（トリメチレンテレフタレート）ベースの組成物。
５．  前記添加剤パッケージが、組成物総重量を基準として、約１〜約６重量パーセントのメラミンシアヌレート、メラミンピロホスフェート、ジエチルホスフィン酸の亜鉛塩またはこれらのブレンドを含む上記１に記載のポリ（トリメチレンテレフタレート）ベースの組成物。
６．  前記ポリ（トリメチレンテレフタレート）が、テレフタル酸または酸等価物と１，３−プロパンジオールの重縮合により作製される上記１に記載のポリ（トリメチレンテレフタレート）ベースの組成物。
７．  前記１，３−プロパンが、生物由来の１，３−プロパンジオールである上記６に記載のポリ（トリメチレンテレフタレート）ベースの組成物。
８．  前記ポリ（トリメチレンテレフタレート）が、ポリ（トリメチレンテレフタレート）ホモポリマーである上記１に記載のポリ（トリメチレンテレフタレート）ベースの組成物。
９．  前記樹脂成分が、第２のポリマーを含む上記１に記載のポリ（トリメチレンテレフタレート）ベースの組成物。
１０．  前記第２のポリマーが、ポリエチレンテレフタレート、ポリブチレンテレフタレートおよびナイロンからなる群から選択される上記９に記載のポリ（トリメチレンテレフタレート）ベースの組成物。
１１．  前記添加剤パッケージが、ＴｉＯ2を含む上記１に記載のポリ（トリメチレンテレフタレート）ベースの組成物。
１２．  （ａ）前記メラミンシアヌレート、メラミンピロホスフェート、ジエチルホスフィン酸の亜鉛塩またはこれらのブレンドおよびポリ（トリメチレンテレフタレート）を提供するステップと、（ｂ）前記ポリ（トリメチレンテレフタレート）および前記メラミンシアヌレート、メラミンピロホスフェート、ジエチルホスフィン酸の亜鉛塩またはこれらのブレンドを混合して、混合物を形成するステップと、（ｃ）前記混合物を攪拌しながら、加熱およびブレンドして、前記組成物を形成するステップとを含む上記１に記載のポリ（トリメチレンテレフタレート）ベースの組成物を製造する方法。
１３．  ステップ（ｃ）が、約１８０℃〜約２７０℃の温度で実施される上記１２に記載の方法。
１４．  上記１に記載の前記ポリ（トリメチレンテレフタレート）ベースの組成物から作製された物品。
１５．  繊維の形態にある上記１４に記載の物品。
１６．  上記１５に記載の繊維からできたカーペット。
１７．  フェイス繊維が、上記１に記載の組成物から作製され、プレコートが、アルミニウム三水和物および水酸化マグネシウムから選択される難燃性添加剤を含有するフェイス繊維とプレコートを含むカーペット。
１８．  前記プレコートが、ラテックスから誘導され、前記プレコート中の樹脂組成物の総重量を基準として、４００ｐｈｒ以下の量で前記難燃剤を含有する上記１７に記載のカーペット。
１９．  前記難燃剤が、ＡＴＨである上記１８に記載のカーペット。
２０．  前記プレコートが、ホットメルト接着剤を含み、前記プレコート中の樹脂組成物の総重量を基準として、２５重量％以下の量で前記難燃剤を含有する上記１７に記載のカーペット。
２１．  前記プレコートが、ラテックスから誘導され、前記プレコート中の樹脂組成物の総重量を基準として、３００ｐｈｒ以下の量で前記難燃性アルミニウム三水和物を含有し、前記カーペットが、２８ｏｚ／ｙｄ2以下のカーペット坪量で、前記繊維中、ジエチルホスフィン酸の亜鉛塩を２重量％以下含有する上記１７に記載のカーペット。
２２．  前記カーペットが、前記プレコートのみにおいて前記難燃剤により、かつ前記カーペット繊維のみにおいて前記難燃剤により達成された放射パネル性能値の合計よりも大きな放射パネル性能値を示す上記２１に記載のカーペット。
【実施例】
【００２８】
成分
例で用いたＰＴＴは、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ）より入手可能なＳＯＲＯＮＡ（登録商標）「半光沢」ポリマーであった。例で用いた難燃性化合物を、以下の表１に示す。
【００２９】
【表１】
0005855647.tif 000002
【００３０】
放射パネル試験における改善を判断する方法は、難燃性添加剤を含有するバルク連続フィラメント（ＢＣＦ）を製造し、ＢＣＦを含有するカーペット試料を試験用に製造するものであった。
【００３１】
コンパウンディング
ＰＴＴ中の各難燃性添加剤の２５％濃縮物を製造した。２５％濃縮物、ＰＴＴおよびカラー顔料を３つの別個のホッパーに入れた。３つの別個のホッパーの中身を分配するよう設計された添加フィーダーを用いて、繊維の溶融紡糸中、米国特許第７０１３６２８号明細書に記載されたような典型的なプロセスを用いて、ＰＴＴ、難燃性添加剤およびカラー顔料を、適切な重量パーセントで混合した。
【００３２】
ＢＣＦは、インチ当たり４．７５のツイストで捩り、Ｓｕｐｅｒｂａ（登録商標）熱硬化した。Ｃｏｌｂａｃｋ（登録商標）フォームＣｏｌｂｏｎｄとして知られた平方ヤード当たり３．５オンスの不織一次基布へ繊維をタフティングした。タフト設定は、１３番ゲージ、パイル高さ０．１８、表２に示したとおりに変えた繊維フェイス重量であった。
【００３３】
プレコートとして用いたラテックス接着剤は、ＢｉｚＭａｘ  Ｓｏｌｕｔｉｏｎｓ  Ｉｎｃ．より得られた。プレコートは、ＶＡＥベースで、繊維の重量について、適宜、０〜３００ｐｈｒの異なるＡＴＨを含有していた。プレコートは、約２５ｏｚ／ｙａｒｄ2の坪量でカーペット試料に適用された。
【００３４】
二次バッキングは、ＬｙｏｎｄｅｌｌＢａｓｅｌｌカンパニーから入手した、ＴＰＯ重量を基準として、フィラーとしての炭酸カルシウムを６５重量％含有する押出し等級の熱可塑性ポリオレフィンＴＫＰ８８２Ｄ  ＴＰＯマージであった。２．１ｏｚ／ｙａｒｄ2のファイバーガラスが間にある、それぞれ、約４０ｏｚ／ｓｑ  ｙｄの２つの押出し層を、プレコート一次基布に適用した。
【００３５】
放射パネル試験
カーペットタイル試料を製造し、ＡＳＴＭ６４８Ｅによる放射パネル試験に供した。臨界放射束（ＣＲＦ）を求め、繊維中に難燃性添加剤を含有しなかった試料についての結果を以下の表２に記録してある。
【００３６】
【表２】
0005855647.tif 000003
【００３７】
放射パネル結果を図１にプロットしてある。図において、０．４５および０．５５ワット／ｃｍ2で基準線が組み込まれている。前者は、放射パネル試験においてクラス１格付けに予測される平均値である。しかしながら、後者は、実際に用いられる平均値であり、試験のばらつきを与え、カーペットタイル製造業者にとって快適限界も与えるものである。回帰線の傾きは、低繊維フェイス重量で、放射パネル試験において、カーペットが良好に機能することを示している。プレコートにおけるＡＴＨの充填量を増加すると、放射パネル試験におけるタイルの性能も改善される。
【００３８】
様々な充填量のＡＴＨを含有するプレコートと共に、様々な充填量で、繊維に難燃性添加剤ＯＰ９５０を含有するタイルについてのＣＲＦ結果を、表３に示す。
【００３９】
【表３】
0005855647.tif 000004
【００４０】
図２に、カーペットフェイス繊維中のＯＰ９５０と、カーペットプレコート中のＡＴＨの両方の、放射パネル試験におけるカーペットの性能への影響を示す。上記の表１および２におけるデータは、カーペット試料のプレコート中にＡＴＨおよびフェイス繊維中にＯＰ−９５０を含めることの有利な影響を示している。比較例１を考察すると、繊維中にＦＲ添加剤またはプレコート中にＡＴＨのない場合のＣＲＦは０．３８ワット／ｃｍ2である。比較例６のように、２００ｐｈｒのＡＴＨをプレコートに添加すると、ＣＲＦは、０．３８から０．４８ワット／ｃｍ2に上昇し、０．１ＣＲＦ単位増加する。実施例７を参照すると、ちょうど２％のＯＰ９５０をフェイス繊維に添加すると、ＣＲＦが０．４４ワット／ｃｍ2まで上昇し、比較例１について観察されたものより０．０６ＣＲＦ単位増加する。
【００４１】
フェイス繊維中のＯＰ９５０およびプレコート中のＡＴＨの影響が単に添加だった場合、両者を含有するタイルの予測されるＣＲＦは、０．３８ワット／ｃｍ2＋０．１ワット／ｃｍ2＋０．０６ワット／ｃｍ2または０．５４ワット／ｃｍ2となるであろう。しかしながら、意外にも、観察された放射束は実施例１３においては０．６３ワット／ｃｍ2となることが分かった。
【００４２】
表４から分かるとおり、性能の改善は、ＭＰＰおよびＭＣ等の抑制剤を、プレコート中のＡＴＨと共に用いる場合の放射パネル試験でも見られる。また、ＭＰＰとＭＣ（実施例２３）、ＭＰＰとＯＰ９５０（実施例２４）およびＭＣとＯＰ９５０（実施例２５）のブレンドも、ＡＴＨをプレコートに用いるカーペット試料の放射パネル性能を大幅に改善する。各ブレンド成分の相対重量パーセントはまた、チャートにも挿入されて示されてもいる。図３に、様々な難燃性添加剤およびそれらのＣＲＦ結果を示す。
【００４３】
【表４】
0005855647.tif 000005
【図１】
0005855647.tif 000006
【図２】
0005855647.tif 000007
【図３】
0005855647.tif 000008